(57)【要約】【課題】半導電材料等の導電性付与剤として用いた際に、十分、かつ安定した導電性を付与し得る無機酸化物粉体を提供する。【解決手段】無機酸化物粉体に表面処理を施すことにより表面改質された無機酸化物粉体において、表面に窒素を含有するオニウム塩を有し、窒素含有量が０．０２％以上３％以下であり、かつオニウム塩の固定化率が５０％以上１００％以下であることを特徴とする。【選択図】図１
2011148641.tif 000002
【特許請求の範囲】
【請求項１】
無機酸化物粉体に表面処理を施すことにより表面改質された無機酸化物粉体において、表面に窒素を含有するオニウム塩を有し、窒素含有量が０．０２％以上３％以下であり、かつ前記オニウム塩の固定化率が５０％以上１００％以下であることを特徴とする表面改質された無機酸化物粉体。
【請求項２】
前記表面処理がイオン性液体を用いた表面処理又は前記イオン性液体と表面改質剤とを併用した表面処理であり、前記イオン性液体を構成するカチオンが、次の式（１）で示される反応基を有する第４級アンモニウムカチオンである請求項１記載の表面改質された無機酸化物粉体。
【化１】
2011148641.tif 000011
但し、式（１）中、Ｘは１〜３の整数であり、Ｒ1は炭素数１〜３のアルキル基、アセチル基又はオキシム基であり、Ｒ2は炭素数１〜６のアルキル基、フェニル基又はトリフルオロプロピル基である。
【請求項３】
前記無機酸化物粉体がシリカ、チタニア及びアルミナからなる群より選ばれた１種の無機酸化物粉体又は２種以上の複合無機酸化物粉体である請求項１又は２記載の表面改質された無機酸化物粉体。
【請求項４】
前記イオン性液体を構成するアニオンがフッ化アルキルスルホニル基を含有する請求項２又は３記載の表面改質された無機酸化物粉体。
【発明の詳細な説明】
【技術分野】
【０００１】
本発明は、合成樹脂・ゴム部材、帯電防止用フィルム、コート材等の各種半導電部材に導電性を持たせ、帯電防止効果を付与するために添加される導電性付与剤として好適な無機酸化物粉体に関する。更に詳しくは、樹脂等に添加した際に、十分に、かつ安定した導電性を付与し得る無機酸化物粉体に関するものである。
【背景技術】
【０００２】
テレビ等の電気機器、自動車部品、光学用レンズ等の精密機器、光ディスク、有機板ガラス、看板等の様々な分野において、合成樹脂が利用されている。合成樹脂は、ガラス製品等に比べて軽量で強靱性に優れる反面、帯電しやすく、ホコリ等が付きやすいといった欠点がある。このような欠点を解消するため、組成物に導電性を有する添加剤を添加した半導電材料を用いて部材を製造することによって部材自体に導電性を付与したり、或いは部材表面に上記半導電材料を用いて得られたフィルムやコート材を設置して、帯電防止効果を付与するといった対策がなされている。
【０００３】
導電性を付与する方法については、従来から種々の検討がなされている。例えば、帯電防止剤としてアルカリ金属、アルカリ土類金属塩及びアンモニウム塩等の塩とイミダゾリン型界面活性剤とを併用した光硬化性樹脂組成物が開示されている（例えば、特許文献１参照。）。また、別の方法として、有機バインダにＡＴＯ（五酸化アンチモンでドーピングした酸化錫）等の導電性を有する無機粒子を添加する方法、更にはこの無機粒子をシランカップリング剤で表面処理して添加した帯電防止ハードコート用組成物が開示されている。また、これら以外の方法としては、樹脂組成物に各種イオン性液体を添加してオニウム塩を含有させる方法も検討されている（例えば、特許文献３参照。）。
【先行技術文献】
【特許文献】
【０００４】
【特許文献１】特開平０５−３３９３０６号公報（請求項  、段落［００１８］、段落［００１９］）
【特許文献２】特開２００４−１０７５２９号公報（請求項１、段落［００１５］）
【特許文献３】特開２００６−１９３７０４号公報（請求項１）
【発明の概要】
【発明が解決しようとする課題】
【０００５】
しかしながら、上記特許文献１のように帯電防止剤としてイオン導電剤を添加する場合、温度や湿度等、周囲の環境変化による電気抵抗率の変動が大きく、耐環境性が低いことや、ゴム又は樹脂等の他の材料との相性によってはイオン導電剤のブリードが生じ、長期的に安定した電気抵抗率が得られないという問題が生じる。また、上記無機粒子を添加する方法では、バインダ等の有機材料と無機粒子との親和性が悪く、分散性が悪化するため、面内抵抗値にバラツキが生じやすい。上記特許文献２のように、無機粒子をシランカップリング剤で表面処理することによって分散性は向上するものの、無機粒子に重金属を使用しているため、環境面における問題点は改善されない。更に、上記特許文献３のようなイオン性液体を添加した場合でも、上記特許文献１のようにブリードが生じてしまい、上記問題点は解決されていない。
【０００６】
そこで本発明者らは、鋭意研究を重ねた結果、イオン性液体で表面処理した無機酸化物粉体であって、粉体表面にイオン性液体によるオニウム塩が高い固定化率で固定された無機酸化物粉体を半導電材料の導電性付与剤として添加した場合、イオン性液体のブリードを生じさせることなく、しかもイオン性液体によるオニウム塩が、導電性を付与し、安定した電気抵抗率が得られることを知見し、本発明に至った。
【０００７】
本発明の目的は、半導電材料等の導電性付与剤として用いた際に、十分、かつ安定した導電性を付与し得る無機酸化物粉体を提供することにある。
【課題を解決するための手段】
【０００８】
本発明の第１の観点は、無機酸化物粉体に表面処理を施すことにより表面改質された無機酸化物粉体において、表面に窒素を含有するオニウム塩を有し、窒素含有量が０．０２％以上３％以下であり、かつオニウム塩の固定化率が５０％以上１００％以下であることを特徴とする。
【０００９】
本発明の第２の観点は、第１の観点に基づく発明であって、更に表面処理がイオン性液体を用いた表面処理又はイオン性液体と表面改質剤とを併用した表面処理であり、イオン性液体を構成するカチオンが、次の式（１）で示される反応基を有する第４級アンモニウムカチオンであることを特徴とする。
【００１０】
【化１】
2011148641.tif 000003
但し、式（１）中、Ｘは１〜３の整数であり、Ｒ1は炭素数１〜３のアルキル基、アセチル基又はオキシム基であり、Ｒ2は炭素数１〜６のアルキル基、フェニル基又はトリフルオロプロピル基である。
【００１１】
本発明の第３の観点は、第１又は第２の観点に基づく発明であって、更に無機酸化物粉体がシリカ、チタニア及びアルミナからなる群より選ばれた１種の無機酸化物粉体又は２種以上の複合無機酸化物粉体であるであることを特徴とする。
【００１２】
本発明の第４の観点は、第２又は第３の観点に基づく発明であって、更にイオン性液体を構成するアニオンがフッ化アルキルスルホニル基を含有することを特徴とする。
【発明の効果】
【００１３】
本発明の第１の観点の無機酸化物粉体は、無機酸化物粉体に表面処理を施すことにより表面改質された無機酸化物粉体であり、表面に窒素を含有するオニウム塩を有し、窒素含有量が０．０２％以上３％以下であり、かつオニウム塩の固定化率が５０％以上１００％以下である。このように、表面に窒素を含有するオニウム塩を有するため、この無機酸化物粉体を半導電材料等の導電性付与剤として使用した場合、優れた帯電防止効果を発現させ得る。また、無機酸化物粉体に存在するオニウム塩の固定化率が非常に高く、耐水性、耐溶剤性及び耐久性に優れるため、長期的に安定した電気抵抗率が得られる。更に窒素含有量が上記範囲であるため、帯電防止効果に有用であるとされる１０6〜１０9Ωｃｍという低い電気抵抗率が得られる。
【図面の簡単な説明】
【００１４】
【図１】無機酸化物粉体の表面とイオン性液体との反応機構を説明する図である。
【発明を実施するための形態】
【００１５】
次に本発明を実施するための形態を図面に基づいて説明する。
【００１６】
本発明の無機酸化物粉体は、表面処理を施すことにより表面改質された無機酸化物粉体であり、図１に示すように、表面に窒素を含有するオニウム塩を有する。表面に窒素を含有するオニウム塩を有する無機酸化物粉体は、これをゴム部材、合成樹脂部材、帯電防止用フィルム、コート剤等の用途に用いた場合、良好な導電性を付与できることから、優れた帯電防止効果を発現させる。無機酸化物粉体表面に有するオニウム塩は、後述の表面処理に用いるイオン性液体に起因するものであり、無機酸化物粉体とオニウム塩とは、無機酸化物粉体表面の水酸基とイオン性液体を構成するカチオンの反応基との加水分解反応により、強固な共有結合によって結合されている。
【００１７】
従来の、イオン性液体を用いた表面処理により表面改質された無機酸化物粉体では、無機酸化物粉体の表面に、単にイオン性液体によるオニウム塩が、物理的に被覆された状態で存在しているため、溶剤等に添加した際に容易に粉体表面からオニウム塩が分離してしまう。このため、この無機酸化物粉体を、例えば半導電材料等の導電性付与剤としての用途に用いた場合、粉体表面からオニウム塩が分離することにより、ブリードが生じる。そのため、長期的に安定した電気抵抗率が得られないという不具合が生じる。
【００１８】
一方、本発明の無機酸化物粉体は、上述のように強固な共有結合によって無機酸化物粉体表面にイオン性液体によるオニウム塩が結合しており、非常に高い耐水性、耐溶剤性及び耐久性を示す。このため、溶剤等に添加した場合でもオニウム塩は容易に分離せずに粉体表面に存在しているため、半導電材料等の導電性付与剤としての用途に用いた場合、安定した電気抵抗率が得られる。例えば、合成樹脂やゴム等に添加した場合、十分に導電性を付与し、ホコリ等の付着を防止することができる。
【００１９】
本発明の無機酸化物粉体の耐水性、耐溶剤性及び耐久性については、オニウム塩の固定化率によって示される。固定化率は無機酸化物粉体とオニウム塩の結合の度合いをいい、例えば表面処理した無機酸化物粉体を所定の条件で抽出溶剤で処理したとき、抽出処理前の粉体表面に存在するオニウム塩に対する処理後の粉体表面に存在するオニウム塩の割合によって表すことができる。即ち、固定化率が高いほど、無機酸化物粉体表面にオニウム塩がより強固に結合していることを意味する。オニウム塩は、上述のように、無機酸化物粉体の表面処理に用いた窒素を含有するイオン性液体に起因するものであるため、粉体表面における窒素量でもってオニウム塩の固定化率を判断することができる。本明細書において、オニウム塩の固定化率とは、ソックスレー抽出装置（ＢＵＣＨＩ社製）により、所定の条件で抽出処理した後、この粉体に残存する窒素量の、抽出前の窒素量に対する割合をいう。
【００２０】
本発明の無機酸化物粉体は、オニウム塩の固定化率が５０％以上１００％以下、好ましくは６０％以上１００％以下と非常に高い値を示すものである。固定化率が５０％未満では、これを半導電材料等の導電性付与剤として用いた場合、安定した電気抵抗率が得られない。一方、上限値を越えるものを実際に得るのは困難である。また、本発明の無機酸化物粉体は、窒素含有量が０．０２％以上３．０％以下である。窒素含有量とは、この無機酸化物粉体に残存する窒素量の、無機酸化物粉体に対する割合をいう。窒素含有量が高い無機酸化物粉体ほど、導電性を付与する効果が高いことを意味する。窒素含有量が０．０２％未満では、電気抵抗率が高くなり、十分に導電性を付与することができず、優れた帯電防止効果を発現させることができない。一方、上限値を越えると、固定化率が低下する。即ち、過剰なオニウム塩がブリードしてしまうことにより電気抵抗率が変動したり、また、部材等を汚染するといった不具合が生じる。このうち、窒素含有量は、０．０５％以上２．０％以下であることが好ましい。
【００２１】
本発明の表面改質された無機酸化物粉体の母体となる無機酸化物粉体は、シリカ、チタニア及びアルミナからなる群より選ばれた１種の無機酸化物粉体又は２種以上の複合無機酸化物粉体であることが好ましい。シリカ粉は、ハロゲン化ケイ素化合物等の揮発性ケイ素化合物を火炎加水分解して得た、いわゆる乾式法シリカや、珪酸ソーダ水溶液の酸又はアルカリ金属塩による中和により得た、いわゆる湿式シリカが好ましい。また、チタニア粉は、揮発性のチタン化合物を揮発させてガス状態とし、これを可燃性又は不燃性ガスの存在下で高温分解して得られたものが好ましい。また、アルミナ粉は、熱分解法によって得られたものが好ましい。一方、複合無機酸化物粉体は、例えば、次のような方法で得られたシリカとチタニアの複合無機酸化物粉体を好適に用いることができる。先ず、四塩化ケイ素ガスと四塩化チタンガスとを不活性ガスと共に燃焼バーナの混合室に導入して水素及び空気と混合し、所定の比率の混合ガスとする。そして、この混合ガスを反応室で１０００〜３０００℃の温度で焼成して、シリカとチタニアの複合無機酸化物微粒子を生成させる。最後に、生成した微粒子を冷却してフィルタにて捕集することにより、シリカとチタニアの複合無機酸化物粉体が得られる。また、これらの無機酸化物粉体又は複合無機酸化物粉体に、リチウム、ナトリウム又はカリウム等のアルカリ金属酸化物や、マグネシウム又はカルシウム等のアルカリ土類金属を５質量％の割合で添加混合させた混合粉末を用いてもよい。
【００２２】
これら母体となる無機酸化物粉体の１次平均粒径は、７〜１００ｎｍであることが好ましく、ＢＥＴ比表面積が３０〜４００ｍ2／ｇであるものが好ましい。ＢＥＴ比表面積が下限値未満のものでは、平均粒径が大きくなりすぎるため、乾式法による製造が困難である。一方、上限値を越えるものは、平均粒径が小さく、現状では工業製品として存在しない。なお、本明細書において１次平均粒径とは、ＴＥＭ（透過型電子顕微鏡）によって撮影された写真から、任意に選択した微粒子１００個についてその粒径を測定し、これらを平均した値である。また、ＢＥＴ比表面積とは、ＢＥＴ法により測定された値である。
【００２３】
上記無機酸化物粉体又は複合無機酸化物粉体の表面処理は、イオン性液体を用いて施されるが、一般にイオン性液体は、次の式（２）で示されるカチオン（Ｑ+）及びアニオン（Ａ-）からなる常温で液体の溶融塩である。
【００２４】
Ｑ+Ａ-                              （２）
カチオンとしては、次の式（３）〜（５）に示す第４級アンモニウムカチオンが挙げられる。
【００２５】
【化２】
2011148641.tif 000004
但し、式（３）中、Ｒ3〜Ｒ6はそれぞれ互いに同じであっても異なっていてもよく、置換されていてもよいアルキル基を示す。
【００２６】
【化３】
2011148641.tif 000005
但し、式（４）中、Ｑ1は置換されていてもよい含窒素脂肪族環基を示す。Ｒ3及びＲ4は上
記に同じ。
【００２７】
上記式（４）において、置換されていてもよい含窒素脂肪族環基としては、例えばピロリジル基、２−メチルピロリジル基、３−メチルピロリジル基、２−エチルピロリジル基、３−エチルピロリジル基、２，２−ジメチルピロリジル基、２，３−ジメチルピロリジル基、ピペリジル基、２−メチルピペリジル基、３−メチルピペリジル基、４−メチルピペリジル基、２，６−ジメチルピペリジル基、２，２，６，６−テトラメチルピペリジル基、モルホリノ基、２−メチルモルホリノ基、３−メチルモルホリノ基等が挙げられる。
【００２８】
【化４】
2011148641.tif 000006
但し、式（５）中、Ｑ2は置換されていてもよい含窒素ヘテロ芳香族環基を示す。Ｒ3は上記に同じ。
【００２９】
上記式（５）において、置換されていてもよい含窒素ヘテロ芳香族基としては、例えばピリジル基、２−メチルピリジル基、３−メチルピリジル基、４−メチルピリジル基、２，６−ジメチルピリジル基、２−メチル−６−エチルピリジル基、１−メチルイミダゾリル基、１，２−ジメチルイミダゾリル基、１−エチルイミダゾリル基、１−プロピルイミダゾリル基、1−ブチルイミダゾリル基、１−ペンチルイミダゾリル基、１−へキシルイミダゾリル基等が挙げられる。
【００３０】
本発明において、表面処理に用いる上記式（１）で示されるイオン性液体は、該イオン性液体を構成するカチオンが、上記式（３）〜式（５）に示す第４級アンモニウムカチオンであって、次の式（１）で示される反応基を有するものであることが好ましい。
【００３１】
【化５】
2011148641.tif 000007
但し、式（１）中、Ｘは１〜３の整数であり、Ｒ1は炭素数１〜３のアルキル基、アセチル基又はオキシム基であり、Ｒ2は炭素数１〜６のアルキル基、フェニル基又はトリフルオロプロピル基である。
【００３２】
カチオンが、上記式（１）で示される反応基を有することにより、図１に示すように、無機酸化物粉体表面の水酸基とこの反応基との加水分解反応によって強固な共有結合で結合される。これにより、表面処理後の表面改質された無機酸化物粉体は、上述のような非常に高い固定化率でもってオニウム塩がその表面に存在し、優れた耐水性、耐溶剤性及び耐久性を発現させることができる。具体的には、トリメトキシシリル基、メチルジメトキシシリル基、トリエトキシシリル基、メチルジエトキシ基、トリアセトキシ基、メチルジアセトキシ基、トリオキシムシリル基又はメチルジオキシムシリル基等が挙げられる。
【００３３】
上記式（１）で示される反応基は、上記式（３）〜式（５）で示される第４級アンモニウムカチオンにおけるＲ3〜Ｒ6で示される置換されていてもよいアルキル基のいずれかに、該アルキル基の置換基として少なくとも１つ含まれていればよい。即ち、上記式（３）〜式（５）で示される第４級アンモニウムカチオンにおいて、Ｒ3〜Ｒ6で示される置換されていてもよいアルキル基であって、上記式（１）の反応基によって置換されているものの具体例としては、トリメトキシシリルプロピル基等が挙げられる。
【００３４】
上記式（１）の反応基を含まない他のＲ3〜Ｒ6で示される置換さていてもよいアルキル基としては、例えばメチル基、エチル基、プロピル基、イソプロピル基、ブチル基、イソブチル基、ｓｅｃ−ブチル基、ｔｅｒｔ−ブチル基、ペンチル基、ペンチル基、ネオペンチル基、ヘキシル基、イソヘキシル基、デシル基、ドデシル基、オクタデシル基、シクロペンチル基、シクロヘキシル基等の炭素数１〜１８の直鎖状、分岐鎖状又は環状の無置換アルキル基、或いはかかる無置換アルキル基を構成する一つ又は二つ以上水素原子が、例えばフェニル基等のアリール基、例えばジメチルアミノ基等の二置換アミノ基、ニトロ基、シアノ基、カルボキシル基、例えばホルミル基、アセチル基等のアシル基、例えばメトキシ基、エトキシ基、２−メトキシエトキシ基等のアルコキシ基、例えばビニル基等のアルケニル基、水酸基等の置換基で置換された、例えば１−メトキシエチル基、２−（ジメチルアミノ）メチル基、ベンジル基、１−フェニルエチル基、２−フェニルエチル基、２−メトキシエチル基、２−（２−メトキシエトキシ）エチル基、アリル基等が挙げられる。
【００３５】
本発明において、表面処理に用いられるイオン性液体を構成する上記第４級アンモニウムカチオンの具体例としては、例えば、１−（トリメトキシシリルプロピル）ピリジニウム、Ｎ−メチル−Ｎ−（トリメトキシシリルプロピル）ピペリジニウム又は１−メチル−３−（トリメトキシシリルプロピル）イミダゾリウム等が挙げられる。イオン性液体を構成するアニオンとしては、例えば、ビス（トリフルオロメタンスルホニル）イミデートイオン［Ｎ（ＳＯ2ＣＦ3）2-］、ビス（ペンタフルオロエタンスルホニル）イミデートイオン［Ｎ（ＳＯ2Ｃ2Ｆ5）2-］、トリフルオロメタンスルホン酸イオン又はトリス（トリフルオロメチルスルホニル）炭酸イオン等が挙げられる。
【００３６】
本発明において、上記カチオン及びアニオンから選択されるイオン性液体のうち、１−（トリメトキシシリルプロピル）ピリジニウム＝ビス（トリフルオロメタンスルホニル）イミド、Ｎ−メチル−Ｎ−（トリメトキシシリルプロピル）ピペリジニウム＝ビス（トリフルオロメタンスルホニル）イミド又は１−メチル−３−（トリメトキシシリルプロピル）イミダゾリウム＝ビス（トリフルオロメタンスルホニル）イミドが特に好ましい。
【００３７】
表面処理に際し、上記イオン性液体は、これをヘキサン、トルエン、アルコール（メタノール、エタノール、プロパノール等の炭素数１〜８の脂肪族アルコール）又はアセトン等の有機溶媒、場合によっては水等で希釈し、有機溶媒又は水中のイオン性液体の濃度を所定の濃度に調整してから表面処理に用いれば、均一な表面処理ができるため好ましい。
【００３８】
また、表面処理は、上記イオン性液体と表面改質剤とを併用した表面処理であってもよい。イオン性液体との併用が可能な表面改質剤としては、例えば、ヘキサメチルジシラザンのようなアルキルシラザン系化合物、ジメチルジメトキシシラン、ジメチルジエトキシシラン、トリメチルメトキシシラン、メチルトリメトキシシラン、ブチルトリメトキシシランのようなアルキルアルコキシシラン系化合物、ジメチルジクロロシラン、トリメチルクロロシランのようなクロロシラン系化合物又はシリコーンオイル系化合物等が挙げられ、これらを単独で用いてもよいし、或いは目的に応じて２種以上を混合して用いてもよい。上記シリコーンオイル系化合物としては、ジメチルシリコーンオイル、メチルフェニルシリコーンオイル、メチルハイドロジェンシリコーンオイルといったストレートシリコーンオイルや、アミノ変性シリコーンオイル、エポキシ変性シリコーンオイル、カルボキシル変性シリコーンオイル、カルビノール変性シリコーンオイル、メタクリル変性シリコーンオイル、メルカプト変性シリコーンオイル、フェノール変性シリコーンオイル、片末端反応性変性シリコーンオイル、両末端反応性変性シリコーンオイル、異種官能基変性シリコーンオイル、ポリエーテル変性シリコーンオイル、メチルスチリル変性シリコーンオイル、アルキル変性シリコーンオイル、高級脂肪酸エステル変性シリコーンオイル、親水性特殊変性シリコーンオイル、高級アルコキシ変性シリコーンオイル、高級脂肪酸含有変性シリコーンオイル、フッ素変性シリコーンオイル等の変性シリコーンオイルが挙げられる。これらは１種を単独で用いてもよく、２種以上を併用してもよい。イオン性液体による表面処理を、上記表面改質剤と併用することにより、疎水性を付与した無機酸化物粉体を得ることができる。また、バインダ等の有機材料との親和性、分散性を向上させる。
【００３９】
上記イオン性液体又はイオン性液体と上記表面改質剤とを併用する表面処理により、本発明の表面改質された無機酸化物粉体を製造する具体的な方法は、次の通りである。先ず、原料となる無機酸化物粉体１００質量部に対して、好ましくは３〜５０質量部となる量のイオン性液体を用意する。イオン性液体の使用量が下限値未満では、十分な導電性付与効果を有する粉体が得られず、帯電防止効果に有用であるとされる１０6〜１０9Ωｃｍという低い電気抵抗率が得られない。一方、上限値を越えると固定化率が低下する。即ち、過剰なオニウム塩がブリードしてしまうため好ましくない。また、イオン性液体は、希釈せずにそのまま使用することもできるが、上述のように有機溶媒又は水で希釈してから使用すれば、無機酸化物粉体における表面改質をより均一に行うことができるため好ましい。この場合の有機溶媒又は水の添加量は、使用するイオン性液体１００質量部に対して、好ましくは１００〜２０００質量部、更に好ましくは１００〜１０００質量部である。イオン性液体１００質量部に対する有機溶媒又は水の添加量が１００質量部未満では希釈による上記効果が得られにくく、一方、２０００質量部を越えると、有機溶媒又は水の添加量が多くなりすぎて無機酸化物粉体が凝集しやすくなるため好ましくない。
【００４０】
表面改質剤を併用する表面処理を行う場合は、上記希釈した又は希釈していないイオン性液体に、無機酸化物粉体１００質量部に対して５〜５０質量部となる量の表面改質剤を更に添加する。表面改質剤の添加量が下限値未満では、無機酸化物粉体における表面改質が不均一になりやすい。一方、上限値を越えると無機酸化物粉体の凝集が起こるため好ましくない。また、このイオン性液体には、反応を促進するために、触媒等を更に添加してもよい。
【００４１】
次に、無機酸化物粉体を反応容器に入れ、窒素等の不活性ガス雰囲気下、粉末を回転羽根等で攪拌しながら上記イオン性液体又は表面改質剤が添加されたイオン性液体を粉末に添加する。窒素等の不活性ガス雰囲気とする理由は、酸化を防止するためである。そして、これを８０℃〜３００℃の温度で３０〜１２０分間反応容器内で混合する。温度を８０℃〜３００℃の範囲とする理由は、下限値未満では、無機酸化物粉体における表面改質が不十分になるため、無機酸化物粉体にオニウム塩が固定化されにくく、一方、上限値を越えると表面改質剤が劣化するおそれがあるため好ましくない。このうち、温度は１００〜３００℃の範囲であることが特に好ましい。また、混合する時間が下限値未満では、無機酸化物粉体における表面改質が不十分になるため、無機酸化物粉体にオニウム塩が固定化されにくく、一方、上限値を越えると表面改質剤が劣化するおそれがあるため好ましくない。このうち、３０〜９０分間混合するのが特に好ましい。その後、室温に放置又は冷却水等によって粉末を冷却する。
【００４２】
以上の工程により、本発明の表面改質された無機酸化物粉体が得られる。このようにして得られた本発明の表面改質された無機酸化物粉体は、合成樹脂・ゴム部材、帯電防止用フィルム、コート材等の各種半導電部材に帯電防止効果を付与するために添加される導電性付与剤として好適に用いることができる。また、本発明の無機酸化物粉体は、樹脂又はゴム等に添加した場合に、非常に安定した電気抵抗率を与えるため、電気抵抗率の精密な制御が求められる半導電部材、例えば画像形成装置における帯電ロール、転写ロール、現像ロール等の形成にも好適に用いることができる。更に、電子写真の現像剤であるトナー等において、流動性改善や帯電性を調整するため、或いはトナーの転写性や耐久性を向上させる目的で添加される外添材としても好適に用いることができる。
【実施例】
【００４３】
次に本発明の実施例を比較例とともに詳しく説明する。予め、実施例１〜１２又は比較例１，２に用いたイオン性液体について、次の合成例１〜３により合成した。
【００４４】
＜合成例１＞
先ず、２００ｍｌのフラスコに１−メチルイミダゾール１７．４ｇ（０．２１モル）と３−クロロプロピルトリメトキシシラン３８．０ｇ（０．１９２モル）を入れ、窒素気流下９０℃で７２時間攪拌して反応させた。反応終了後、反応液に酢酸エチル１００ｇを加えてろ過した。分離した固体を酢酸エチルで洗浄し、減圧下にて乾燥し１−メチル−３−（トリメトキシシリルプロピル）イミダゾリウム＝クロライド６６．４ｇ（収率９６％）を得た。
【００４５】
次に、得られた１−メチル−３−トリメトキシシランプロピルイミダゾリウム＝クロライド２０ｇ（０．０５６モル）を２００ｍｌのフラスコ中でアセトン７０ｇに溶解させ、ビス（トリフルオロメタンスルホニル）イミド酸リチウム１６．１ｇ（０．０５６モル）を加えた後、窒素気流下２４時間室温で攪拌した。この反応液をろ過した後、得られたろ液を濃縮し酢酸エチル３０ｇを加え放置した。次いで、析出した結晶を分離し、減圧下で揮発成分を除去し１−メチル−３−（トリメトキシシリルプロピル）イミダゾリウム＝ビス（トリフルオロメタンスルホニル）イミド３５．５ｇ（収率７５％）を得た。
【００４６】
＜合成例２＞
先ず、２００ｍｌのフラスコにピリジン２０ｇ（０．２５モル）と３-クロロプロピルトリメトキシシラン３８．０ｇ（０．１９２モル）を入れ、窒素気流下９０℃で７２時間攪拌して反応させた。反応終了後、反応液に酢酸エチル１００ｇを加えてろ過した。分離した固体を酢酸エチルで洗浄し、減圧下にて乾燥し１−（トリメトキシシリルプロピル）ピリジニウム＝クロライド４０．０ｇ（収率７５％）を得た。
【００４７】
次に、得られた１−（トリメトキシシリルプロピル）ピリジニウム＝クロライド２０ｇ（０．０７２モル）を２００ｍｌのフラスコ中でアセトン９０ｇに溶解させ、ビス（トリフルオロメタンスルホニル）イミド酸リチウム２０．７ｇ（０．０７２モル）を加えた後、窒素気流下２４時間室温で攪拌した。この反応液をろ過した後、得られたろ液を濃縮し酢酸エチル３０ｇを加え放置した。最後に、析出した結晶を分離し、減圧下で揮発成分を除去し１−（トリメトキシシリルプロピル）ピリジニウム＝ビス（トリフルオロメタンスルホニル）イミド２８．０ｇ（収率7４％）を得た。
【００４８】
＜合成例３＞
先ず、２００ｍｌのフラスコに１-メチルピペリジン２０ｇ（０．２０２モル）と３-クロロプロピルトリメトキシシラン３８．０ｇ（０．１９２モル）を入れ、窒素気流下９０℃で４８時間攪拌して反応させた。反応終了後、反応液にアセトニトリル９０ｇを加えてろ過した。分離した固体を酢酸エチルで洗浄し、減圧下にて乾燥し１−メチル−１−（トリメトキシシリルプロピル）ピペリジニウム＝クロライド１８．０ｇ（収率２９％）を得た。
【００４９】
次に、得られた１−メチル−１−（トリメトキシシリルプロピル）ピペリジニウム＝クロライド１０ｇ（０．０３４モル）を２００ｍｌのフラスコ中でアセトン６０ｇに溶解させ、ビス（トリフルオロメタンスルホニル）イミド酸リチウム１４．５ｇ（０．０３４モル）を加えた後、窒素気流下２４時間室温で攪拌した。この反応液をろ過した後、得られたろ液を濃縮し酢酸エチル３０ｇを加え放置した。最後に、析出した結晶を分離し、減圧下で揮発成分を除去し１−メチル−１−（トリメトキシシリルプロピル）ピペリジニウム＝ビス（トリフルオロメタンスルホニル）イミド１６．３ｇ（収率９０％）を得た。
【００５０】
＜実施例１＞
先ず、イオン性液体として、合成例２で得た１−（トリメトキシシリルプロピル）ピリジニウム＝ビス（トリフルオロメタンスルホニル）イミド５０ｇに、有機溶媒としてエタノールを２００ｇ添加して希釈させたイオン性液体を用意した。次に、ＢＥＴ比表面積が２００ｍ2／ｇの気相法で得られたシリカ粉（日本アエロジル社製  商品名：アエロジル２００）２００ｇを反応容器に入れ、この反応容器に窒素雰囲気の下、粉末を回転羽根で撹拌しながら上記希釈させたイオン性液体を添加した。次いで、これを窒素雰囲気の下、１００℃の温度で６０分間攪拌しながら混合した後、冷却水で冷却し、無機酸化物粉体を得た。この表面処理を施して表面改質された無機酸化物粉体を実施例１とした。
【００５１】
＜実施例２＞
以下の表１に示すように、実施例１と同じイオン性液体２０ｇに有機溶媒としてエタノールを８０ｇ添加して希釈させたこと以外は、実施例１と同様に、表面処理を施して無機酸化物粉体を得た。この表面改質された無機酸化物粉体を実施例２とした。
【００５２】
＜実施例３＞
以下の表１に示すように、実施例１と同じイオン性液体３ｇに有機溶媒としてエタノールを２０ｇ添加して希釈させたこと以外は、実施例１と同様に、表面処理を施して無機酸化物粉体を得た。この表面改質された無機酸化物粉体を実施例３とした。
【００５３】
＜実施例４＞
以下の表１に示すように、実施例１で用いたイオン性液体の代わりに、合成例１で得た１−メチル−３−（トリメトキシシリルプロピル）イミダゾリウム＝ビス（トリフルオロメタンスルホニル）イミド３ｇに有機溶媒としてエタノールを２０ｇ添加して希釈させたこと以外は、実施例１と同様に、表面処理を施して無機酸化物粉体を得た。この表面改質された無機酸化物粉体を実施例４とした。
【００５４】
＜実施例５＞
以下の表１に示すように、実施例１で用いたイオン性液体の代わりに、合成例３で得た１−メチル−１−（トリメトキシシリルプロピル）ピペリジニウム＝ビス（トリフルオロメタンスルホニル）イミド３ｇに有機溶媒としてエタノールを２０ｇ添加して希釈させたこと以外は、実施例１と同様に、表面処理を施して無機酸化物粉体を得た。この表面改質された無機酸化物粉体を実施例５とした。
【００５５】
＜実施例６＞
以下の表１に示すように、実施例１と同じイオン性液体３ｇに有機溶媒としてエタノールを２０ｇ添加して希釈させたこと、表面改質剤としてジメチルシリコーンオイル（信越化学社製  商品名：ＫＦ−９６  １００ｃｓ）２０ｇをヘキサン６０ｇで希釈して更に添加したこと、及び３００℃の温度で撹拌したこと以外は、実施例１と同様に表面処理を施して無機酸化物粉体を得た。この表面を改質させた無機酸化物粉体を実施例６とした。
【００５６】
＜実施例７＞
以下の表１に示すように、表面改質剤としてジメチルシリコーンオイルの代わりにヘキサメチルジシラザンを用いたこと、及び１５０℃の温度で撹拌したこと以外は、実施例６と同様に、表面処理を施して無機酸化物粉体を得た。この表面改質された無機酸化物粉体を実施例７とした。
【００５７】
＜実施例８＞
以下の表１に示すように、表面改質剤としてジメチルシリコーンオイルの代わりにオクチルトリメトキシシランを用いたこと、及び１５０℃の温度で撹拌したこと以外は、実施例６と同様に、表面処理を施して無機酸化物粉体を得た。この表面改質された無機酸化物粉体を実施例８とした。
【００５８】
＜実施例９＞
シリカ粉末としてアエロジル２００の代わりに、ＢＥＴ比表面積が２００ｍ2／ｇの湿式法で得られたシリカ粉（ＤＳＬ．ジャパン社製  商品名：ＣＡＲＰＬＥＸ＃８０）を用いたこと以外は、実施例３と同様に、表面処理を施して無機酸化物粉体を得た。この表面改質された無機酸化物粉体を実施例９とした。
【００５９】
＜実施例１０＞
以下の表１に示すように、シリカ粉末としてアエロジル２００の代わりに、ＢＥＴ比表面積が２００ｍ2／ｇの湿式法で得られたシリカ粉（ＤＳＬ．ジャパン社製  商品名：ＣＡＲＰＬＥＸ＃８０）を用いたこと以外は、実施例７と同様に、表面処理を施して無機酸化物粉体を得た。この表面改質された無機酸化物粉体を実施例１０とした。
【００６０】
＜実施例１１＞
以下の表１に示すように、無機酸化物粉体としてチタニア粉（日本アエロジル社製、商品名：アエロジルＰ２５）を用いたこと、表面改質剤としてヘキサメチルジシラザンの代わりにオクチルトリメトキシシランを用いたこと以外は、実施例７と同様に、表面処理を施して無機酸化物粉体を得た。この表面改質された無機酸化物粉体を実施例１１とした。
【００６１】
＜実施例１２＞
以下の表１に示すように、無機酸化物粉体としてアルミナ粉（日本アエロジル社製、商品名：アエロジルＡｌｕＣ）を用いたこと、表面改質剤としてヘキサメチルジシラザンの代わりにオクチルトリメトキシシランを用いたこと以外は、実施例７と同様に、表面処理を施して無機酸化物粉体を得た。この表面改質された無機酸化物粉体を実施例１２とした。
【００６２】
＜比較例１＞
以下の表２に示すように、実施例１と同じイオン性液体１１０ｇに有機溶媒としてエタノールを５００ｇ添加して希釈させたこと以外は、実施例１と同様に表面処理を施して無機酸化物粉体を得た。この表面改質された無機酸化物粉体を比較例１とした。
【００６３】
＜比較例２＞
実施例１と同じイオン性液体０．５ｇに有機溶媒としてエタノールを１０ｇ添加して希釈させたこと、以下の表２に示すように、表面改質剤としてジメチルシリコーンオイル（信越化学社製  商品名：ＫＦ−９６  １００ｃｓ）２０ｇをヘキサン６０ｇで希釈して更に添加したこと、及び３００℃の温度で撹拌したこと以外は、比較例１と同様に、表面処理を施して無機酸化物粉体を得た。この表面改質された無機酸化物粉体を比較例１とした。
【００６４】
＜比較例３＞
以下の表２に示すように、イオン性液体として、１−（トリメトキシシリルプロピル）ピリジニウム＝ビス（トリフルオロメタンスルホニル）イミドの代わりに、脂肪族アミン系のイオン性液体（広栄化学社製：ＩＬ−Ａ２）１０ｇに有機溶媒としてエタノールを４０ｇ添加して希釈させたこと以外は、比較例１と同様に、表面処理を施して無機酸化物粉体を得た。この表面改質された無機酸化物粉体を比較例３とした。
【００６５】
＜比較例４＞
以下の表２に示すように、更に表面改質剤としてジメチルシリコーンオイル（信越化学社製  商品名：ＫＦ−９６  １００ｃｓ）２０ｇをヘキサン６０ｇで希釈して更に添加したこと、及び３００℃の温度で撹拌したこと以外は、比較例３と同様に表面処理を施して無機酸化物粉体を得た。この表面改質された無機酸化物粉体を比較例４とした。
【００６６】
＜比較例５＞
以下の表２に示すように、表面改質剤としてジメチルシリコーンオイルの代わりにヘキサメチルジシラザンを用いたこと、及び１５０℃の温度で撹拌したこと以外は、比較例４と同様に、表面処理を施して無機酸化物粉体を得た。この表面改質された無機酸化物粉体を比較例５とした。
【００６７】
＜比較例６＞
以下の表２に示すように、表面改質剤としてヘキサメチルジシラザンの代わりにオクチルトリメトキシシランを用いたこと以外は、比較例５と同様に、表面処理を施して無機酸化物粉体を得た。この表面改質された無機酸化物粉体を比較例４とした。
【００６８】
【表１】
2011148641.tif 000008
【００６９】
【表２】
2011148641.tif 000009
＜比較試験及び評価＞
実施例１〜１２及び比較例１〜６の無機酸化物粉体について、窒素含有量、固定化率及び電気抵抗率を評価した。これらの結果を以下の表３に示す。
【００７０】
(1) 窒素含有量：ＳＵＭＩＧＲＡＰＨ ＮＣ−２２を用い、所定量の無機酸化物粉体をサンプルとして、上記ＳＵＭＩＧＲＡＰＨが備える、秤量を完了した標準試料及び測定試料の入ったボートを装置にセットし、測定した。測定データ処理プログラムにて最終結果まで自動計算される。計算された値は、所定量の無機酸化物粉体中の窒素量の含有量として表される。
【００７１】
(2) オニウム塩の固定化率：先ず、無機酸化物粉体０．７ｇを資料とし、抽出溶媒としてエタノールを用いてソックスレー抽出装置（ＢＵＣＨＩ社製）により、抽出時間６０分、リンス時間３０分とする条件で粉体上の遊離オイルを抽出した。抽出後、粉体における窒素含有量を上記のように測定し、抽出前の粉体における窒素含有量で割ったものの百分率を算出し、これをオニウム塩の固定化率とした。
【００７２】
(3) 電気抵抗率： 高抵抗率計（三菱化学社製 Ｈｉｒｅｓｔａ−ＵＰ）を用い、所定量の無機酸化物粉体をサンプルとして、上記高抵抗率計が備えるシリンダー上部から投入しプローブユニットを取り付けた。そして、圧力及び電圧を所定値に設定して測定を開始し、設定時間経過後、測定が終了して表示された抵抗値を読み取った。また、デジタルスケールの表示値をサンプルの厚みとして読み取り、下記式にて比抵抗率を演算した。
【００７３】
ρｖ=４９．０８×ρ／ｔ                  （６）                上記式（６）中、ρｖは体積比抵抗率（Ωｃｍ）であり、ρは上記読み取った抵抗値（Ω）であり、ｔはサンプルの厚み（mm）である。
【００７４】
(4) ブリード：無機酸化物粉体を導電性付与剤として添加して得られたゴム試験片について、２５％圧縮した状態で、７０℃の温度で７２時間放置した後、その表面のブリードの有無を目視により確認した。表３中、記号「Ａ」は、ブリードが認められなかったことを意味し、記号「Ｂ」は、ブリードが少々認められたことを意味し、記号「Ｃ」は、ブリードが顕著に認められたことを意味する。
【００７５】
【表３】
2011148641.tif 000010
表１〜表３から明らかなように、本発明の表面改質された無機酸化物粉体は、帯電防止効果に有用であるとされる１０6〜１０9Ωｃｍという電気抵抗率を示す。更に、粉体表面にイオン性液体によるオニウム塩が高い固定化率で固定されているため、半導電材料の導電性付与剤として添加した場合、イオン性液体のブリードを生じさせること無く、高い評価が得られた。しかもイオン性液体によるオニウム塩が、導電性を付与し、安定した電気抵抗率が得られる。
【産業上の利用可能性】
【００７６】
本発明の表面改質された無機酸化物粉体は、合成樹脂・ゴム部材、帯電防止用フィルム、コート材等の各種半導電部材へ添加する導電性付与剤の他、電子写真の現像剤であるトナー等において、流動性改善や帯電性を調整するため、或いはトナーの転写性や耐久性を向上させる目的で添加される外添材としても利用することができる。
【図１】
2011148641.tif 000012